(57)【要約】      （修正有）【課題】低コストで製造することができ、紙製品でありながら、製袋用途、あるいは包装用途に適した一般的な紙とは異なるスエード調の外観及び手触り感を有し、且つ高い防滑性と耐罫線割れ適性を合わせ持った、特に製袋用に好適なスエード調の外観を有する多層抄き包装紙を提供する。【解決手段】表層、及び裏層の少なくとも２層の紙層により基紙が構成された多層抄き包装紙において、少なくとも表層の表面に樹脂粒子を含有する水分散系の樹脂を塗工して塗工層を形成してスエード調の外観を有する多層抄き包装紙を作る。【選択図】図１
2010031421.tif 000002
【特許請求の範囲】
【請求項１】
表層、及び裏層の少なくとも２層の紙層により基紙が構成された多層抄き包装紙において、少なくとも前記表層の表面に樹脂粒子を含有する水分散系の樹脂を塗工して塗工層を形成したことを特徴とするスエード調の外観を有する多層抄き包装紙。
【請求項２】
前記樹脂が重量固形分で片面当り０．９〜１２．０ｇ／ｍ２塗工されていることを特徴とする請求項１に記載のスエード調の外観を有する多層抄き包装紙。
【請求項３】
前記樹脂粒子の平均粒子径が４〜２０μｍであることを特徴とする請求項１または請求項２に記載のスエード調の外観を有する多層抄き包装紙。
【請求項４】
ＪＩＳ−Ｐ８１４７（１９９４）に準拠して測定した滑り角度が１９度以上であり、またＪＩＳ−Ｂ０６０１（１９９４）に準拠して測定した高低値（Ｒｙ）が２１μｍ以下であることを特徴とする請求項１ないし請求項３のいずれかに記載のスエード調の外観を有する多層抄き包装紙。
【請求項５】
ＪＩＳ−Ｐ８１１８（１９９８）に準拠して測定した密度が０．３５〜０．９３ｇ／ｃｍ３であることを特徴とする請求項１ないし請求項４のいずれかに記載のスエード調の外観を有する多層抄き包装紙。
【発明の詳細な説明】
【技術分野】
【０００１】
本発明は、スエード調の外観を有すると共に、スエード調の手触り感も備え、美粧性に優れた、特に製袋用に好適な多層抄き紙に関する。
【背景技術】
【０００２】
ショッピングバッグなどの手提げ袋、雑貨・食品などの角底袋、あるいは封筒などに使用する包装用紙、または商品のパッケージとして使用する包装紙は、紙または多層抄き紙に適宜の絵柄や模様を直接印刷することによって製造される。最近では製袋原紙、段ボール原紙にも、高級感が好まれる傾向があり、それにともなって、外観はもちろん、触感も質の良いものや変わったものが求められるようになっている。
【０００３】
高級感のある紙または多層抄き紙のひとつとして、スエード調の外観を有するものがある。スエード調とは、革の裏面をサンドペーパーでベルベット状（表面に毛羽を織り出した柔らかな布地）に起毛したもので、毛足が起毛した状態のことを言う。
【０００４】
従来、このようなスエード調の外観を有する素材の製造方法として以下のものが知られている。
【０００５】
例えば特許文献１には、感熱化剤と整泡剤を含有するアクリル酸エステル共重合体エマルジョンからなるバインダーを主成分とする水性樹脂組成物を、例えば高速プロペラミキサーで撹拌して起泡させ、基材表面の全面に捺印あるいはコーティングにより組成物層を形成した後、この組成物層を湿潤状態で加熱し起泡状態のままゲル化し乾燥することにより、多孔質で軽くて風合いのよい立体模様層を得、この立体模様層をエンボスロール等によりエンボス化させ、あるいはサンディングによりスエード調の立体模様を形成するようにした、スエード調の外観を有する素材の製造方法が開示されている。
【０００６】
しかしながら、この方法においては、塗布あるいはスクリーン印刷する水性樹脂組成物を調整する段階で、粘度の調整、撹拌機による気泡（発泡）を行う必要があり、塗工液を調整するための設備が必要となると共に製造時間を要する。また、スエード調の外観を得るために塗工後に水性樹脂組成物をゲル化させるのに実施例では１０〜１５分の熱乾燥を行い、更には得られた立体樹脂皮膜表面をサンドペーパーでサンディングするとあるため、操業性が悪く、製造時間の増加及び製造コストの増加となる問題がある。また、製袋用途として加工した場合に、折れ適性に不具合があり、加工効率を悪化させている。
【０００７】
また、例えば特許文献２には、基材の中間層及び表層のうちの少なくとも一方が膨張層と表皮層とを備える装飾材において、膨張層には重合体中に熱膨張したマイクロカプセルを分散させ、表皮層にはウレタンビーズ、シリコンビーズ及びシリコンオイルのうちの少なくとも１種を含有させることにより、表面の凹凸が緻密で微細な外観を呈し、また柔らかい感触をも備え合わせ、艶消し調であって、且つしっとりとしたスエード調の外表面を有する装飾材及びその製造方法が提案されている。
【０００８】
しかしながら、この方法においては、紙の表面に熱膨張性マイクロカプセルを分散塗工し、またウレタンビーズ、シリコンビーズ及びシリコンオイルのうち少なくとも１種を配合した塗工液を塗布する必要があるが、このような塗工には下塗り剤として使用する塗料は有機溶剤で希釈されたものが好ましいことから、塗工設備は防爆仕様であることが必須条件である。また、大気汚染防止法に伴うＶＯＣ規制により、ＶＯＣ排出基準を満たすための工場設備が必要となり、設備費用が発生するという問題がある。さらに、スエード調の紙は製袋会社、印刷会社、段ボール会社にて加工されることから、紙または板紙が滑ることにより操業性や輸送性の面での問題が発生してはならないという制約がある。
【０００９】
また、特許文献３には、耐熱性及び耐溶剤性を有するプラスチックの補助フィルムにビーズ顔料を含有する塗料を塗布して塗膜を形成し、この塗膜が表面となるように、補助フィルムを包装に適した紙類の上にラミネートすることにより、スエード調の外観を維持した包装用紙の製造方法が提案されている。
【００１０】
しかしながら、この方法においては、スエード調に成形したフィルムを紙または板紙に貼り合せるための２次加工が必要となり、このため工程数や製造時間が増加して製造コストがアップするという問題がある。また、フィルム貼合品は紙とフィルムの分別が困難であるため、古紙としてリサイクルすることが難しいという問題がある。さらに、ビーズ顔料なる顔料粒子が合成樹脂で被覆された形態のものを含有する塗料を使用し、紙に直接塗布してスエード調の外観を得ようとしても、特許文献３の第１頁右欄の記載からも分かるように、従来の技術では紙に粒形状の合成樹脂を含有する塗工液を塗工することによりスエード調の外観を有する多層抄き包装紙を製造することは困難であった。
【００１１】
【特許文献１】特公平８−３０３０７公報
【特許文献２】特許第３７８６７６３号公報
【特許文献３】特開平４−１４４７４３号公報
【発明の開示】
【発明が解決しようとする課題】
【００１２】
本発明は、上述したような実情に鑑みてなされたもので、その目的とするところは、低コストで製造することができ、紙製品でありながら、製袋用途、あるいは包装用途に適した一般的な紙とは異なるスエード調の外観及び手触り感を有し、且つ高い防滑性と耐罫線割れ適性を合わせ持った、特に製袋用に好適なスエード調の外観を有する多層抄き包装紙を提供することである。
【課題を解決するための手段】
【００１３】
本発明の上記目的は、表層、及び裏層の少なくとも２層の紙層により基紙が構成された多層抄き包装紙において、少なくとも前記表層の表面に樹脂粒子を含有する水分散系の樹脂を塗工して塗工層を形成したことを特徴とするスエード調の外観を有する多層抄き包装紙を提供することによって達成される。
【００１４】
また、本発明の上記目的は、前記樹脂が重量固形分で片面当り０．９〜１２．０ｇ／ｍ２塗工されていることを特徴とするスエード調の外観を有する多層抄き包装紙を提供することによって、効果的に達成される。
【００１５】
また、本発明の上記目的は、前記樹脂粒子の平均粒子径が４〜２０μｍであることを特徴とするスエード調の外観を有する多層抄き包装紙を提供することによって、より効果的に達成される。
【００１６】
また、本発明の上記目的は、ＪＩＳ−Ｐ８１４７（１９９４）の滑り角度試験に準拠して測定した滑り角度が１９度以上であり、またＪＩＳ−Ｂ０６０１（１９９４）の表面粗さ試験に準拠して測定した高低値（Ｒｙ）が２１μｍ以下であることを特徴とするスエード調の外観を有する多層抄き包装紙を提供することによって、より効果的に達成される。
【００１７】
さらにまた、本発明の上記目的は、ＪＩＳ−Ｐ８１１８（１９９８）の厚さ及び密度の試験方法に準拠して測定した密度が０．３５〜０．９３ｇ／ｃｍ３であることを特徴とするスエード調の外観を有する多層抄き包装紙を提供することによって、より効果的に達成される。
【発明の効果】
【００１８】
本発明に係る多層抄き包装紙は、表層、及び裏層の少なくとも２層の紙層により基紙が構成され、少なくとも表層の表面に樹脂粒子を含有する水分散系の樹脂を塗工して塗工層が形成されて成り、スエード調の外観及び手触り感を有し、美粧性に優れ、且つ高い防滑性と耐罫線割れ適性を合わせ持った紙であるので、特に高級な印象を与えるショッピングバッグ等の製袋用あるいは段ボールケース等の製函用に好適であり、また、低コストで製造することができるものである。
【発明を実施するための最良の形態】
【００１９】
以下、本発明に係るスエード調の外観を有する多層抄き包装紙について詳細に説明する。なお、本発明に係るスエード調の外観を有する多層抄き包装紙は以下の実施形態に限定されるものではなく、特許請求の範囲を逸脱しない範囲において、適宜変更可能であることはいうまでもない。
【００２０】
本発明に係るスエード調の外観を有する多層抄き包装紙（以下、「本多層抄き包装紙」と言う。）は、表層、及び裏層の少なくとも２層の紙層により基紙が構成されている。また、本多層抄き包装紙は、少なくとも表層の表面に樹脂粒子を含有する水分散系の樹脂を塗工して塗工層を形成することにより、スエード調の手触り感を付与することができる。
【００２１】
本多層抄き包装紙の基紙に使用される原料パルプは、広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）、針葉広葉樹亜硫酸パルプ、針葉樹亜硫酸パルプ等の木材繊維を主原料として化学的に処理されたパルプやチップ、あるいは木材以外の繊維原料であるケナフ、麻、葦等の非木材繊維を主原料として化学的に処理されたパルプやチップを機械的にパルプ化したグランドパルプ、木材またはチップに化学薬品を添加しながら機械的にパルプ化したケミグランドパルプ、及びチップを柔らかくなるまで蒸解した後、レファイナー等でパルプ化したセミケミカルパルプ等のバージンパルプ及びクラフトパルプ、セミケミカルパルプ、酵素漂白パルプを含むオフィス上物古紙を脱墨、漂白したパルプ、牛乳パック古紙上質断裁落ち古紙、コート断裁落ち古紙、上白、特白、中白等未印刷、地券、新段、新聞、クラフト封筒、模造、雑誌の古紙から得られる回収パルプ等をあげることができる。なお、古紙パルプを多く利用すると環境負荷が低減されるという利点がある。
【００２２】
また、本多層抄き包装紙は、表層の原料パルプ中に着色剤を配合して着色層とし、多層抄き包装紙の表面を着色しても良い。なお、本多層抄き包装紙は、中層、あるいは裏層の原料パルプ中に着色剤を配合して中層及び／又は裏層も着色層としても良い。
【００２３】
着色剤としては、アニオン性直接染料やカチオン性直接染料とともに、色が美しく、色濃度が高い塩基性染料を用いることができる。なお、これらの染料を２種以上添加する場合の染料の添加順序は、初期の段階でアニオン性直接染料を添加し、硫酸バンドを添加してｐＨ調整を行った後、塩基性染料とそれに必要な定着剤を添加し、インレットに近い場所で高速染着性を有し、吸尽性が高く、耐水堅牢度や日光堅牢度が良好なカチオン性直接染料を添加するのが好適である。さらに、顔料を添加することで、一層濃色で且つ一層耐候性の高い着色を実現できる。なお、顔料としては公知の種々のものを用いることができる。
【００２４】
表層に用いられる原料パルプは、フリーネスを２５０〜４００ｍｌ、特に２５０〜３５０ｍｌに調整することが好ましい。表層のフリーネスが２５０ｍｌ未満であると、繊維間が密になりやすく、多層抄き紙の脱水不良が発生すると共に、繊維長が短くなることにより、製袋加工時に罫線割れ、破袋が発生しやすくなる。逆に４００ｍｌを超えると、繊維間が疎になりやすく、多層抄き包装紙の地合い不良が発生すると共に、繊維長が長く原料パルプの不透明性が低下することにより、表層の色調が変動する恐れがある。すなわち、多層抄き包装紙のスエード感が損なわれることにより、美粧性が低下してしまう。
【００２５】
また、裏層に用いられる原料パルプは、フリーネスを２５０〜４５０ｍｌ、特に２５０〜４００ｍｌに調整することが好ましい。裏層のフリーネスが２５０ｍｌ未満であると、繊維間が密になりやすく、樹脂を塗工した後の乾燥時において紙中の水分が裏面に抜けにくくなる。逆に裏層のフリーネスが４５０ｍｌを超えると、多層抄き包装紙の表層の原料パルプのフリーネスと裏層の原料パルプのフリーネスとの差が大きくなってしまうため、乾燥後にカールが発生してしまう。
【００２６】
また、本多層抄き包装紙が３層以上の場合は、中層に用いられる原料パルプは、フリーネスを２５０〜４５０ｍｌ、特に２５０〜４００ｍｌに調整することが好ましい。中層のフリーネスが２５０ｍｌ未満であると繊維間が密になりやすく、多層抄き包装紙の脱水不良が発生し、乾燥不良となると共に、繊維長が短くなることにより引裂強度が低下傾向となり、製袋加工時に罫線割れ、破袋が発生しやすくなる。逆に中層のフリーネスが４５０ｍｌを超えると繊維間が疎になりやすく、多層抄き包装紙の地合い不良が発生すると共に、引っ張り強度が低下傾向となり製袋加工時の破れが発生しやすくなる。
【００２７】
なお、上記原料パルプのフリーネスの調整方法としては、例えばシングルディスクリファイナー（ＳＤＲ）、ダブルディスクリファイナー（ＤＤＲ）、コニカルリファイナーなどの公知の叩解機を使用することができる。
【００２８】
なお、本明細書において、フリーネスとはＪＩＳ−Ｐ８２２０（１９９８）離解方法に準拠して標準離解機にて試料を離解処理した後、ＪＩＳ−Ｐ８１２１（１９９５）パルプのろ水度試験方法に準拠してカナダ標準濾水度試験機にて濾水度を測定した値である。
【００２９】
また、基紙中には、必要に応じて填料、歩留向上剤、濾水性向上剤、紙力増強剤、定着剤、蛍光増白剤、ｐＨ調整剤、消泡剤、ピッチコントロール剤、スライムコントロール剤、嵩高剤、発泡剤等の抄紙用内添助剤を適宜配合することができる。
【００３０】
本多層抄き包装紙の基紙の坪量は、特に限定されるものではないが、通常５０〜２２０ｇ／ｍ２、好ましくは７０〜２００ｇ／ｍ２である。坪量が５０ｇ／ｍ２未満であると、本多層抄き包装紙を製袋原紙、あるいは包装原紙として加工する際に、その強度を確保することが難しい。逆に、坪量が２２０ｇ／ｍ２を超えると、過剰品質となるだけでなく、製造コストが高くなるだけである。なお、本明細書における坪量とはＪＩＳ−Ｐ８１２４（１９９８）の坪量測定方法に準拠して測定した値である。
【００３１】
また、本多層抄き包装紙の抄造においては、樹脂の基紙内部への吸水性を調整するため、酸性ロジンサイズ剤、中性ロジンサイズ剤、アルキルケテンダイマーなど公知のサイズ剤を内添することにより、ＪＩＳ−Ｐ８１４０（１９９８）に準じて測定された樹脂を塗工する前の紙（以下、「塗工前原紙」と言う。）のコッブサイズ度が接触時間１２０秒で１５〜８０ｇ／ｍ２、好ましくは２０〜５０ｇ／ｍ２となるように調整されることが好ましい。塗工前原紙のコッブサイズ度が１５ｇ／ｍ２未満では、後工程の樹脂の塗布工程で、後述する樹脂を塗工する際、ムラなく均一に塗工することができない。一方、塗工前原紙のコッブサイズ度が８０ｇ／ｍ２を超えると、塗布される樹脂の基紙の内部への浸透量が多くなり本願の所望とするスエード調の外観及び手触り感を得ることができない。
【００３２】
さらにまた、本多層抄き包装紙の基紙の抄造においては、塗工前原紙の密度が０．３５〜０．９３ｇ／ｃｍ３が望ましい。塗工前原紙の密度が０．３５ｇ／ｃｍ３未満では、基紙内部への樹脂の染み込み量が多くなることにより、本願の所望とするスエード調の手触り感を得ることができない。一方、塗工前原紙の密度が０．９３ｇ／ｃｍ３を超えると、基紙内部への樹脂の染み込み量が少なくなることにより、樹脂の原紙への吸着力が弱くなることにより、表面強度が下がり、塗工層が剥がれやすくなる。なお、塗工前原紙の密度の調整方法としては、例えばヤンキードライヤー、スーパーキャレンダ、グロスキャレンダ、ソフトキャレンダ等の加圧装置の圧力、加熱温度、ニップ数等の処理条件を適宜調整する。
【００３３】
なお、本多層抄き包装紙の基紙の抄紙方法については、特に限定されるものではなく、酸性抄紙法、中性抄紙法、アルカリ性抄紙法のいずれであってもよい。また、抄紙機も特に限定されるものではなく、例えば長網抄紙機、ツインワイヤー抄紙機、円網抄紙機、円網短網コンビネーション抄紙機、ヤンキー抄紙機、傾斜ワイヤー抄紙機等の当分野における公知の種々な抄紙機を適宜使用することができる。
【００３４】
以上のようにして抄造された本多層抄き包装紙は、基紙の少なくとも表層の表面に、樹脂粒子を含有する水分散系の樹脂を重量固形分で０．９〜１２．０ｇ／ｍ２（ｄｒｙ）塗工し、乾燥することにより塗工層を形成する。すなわち、少なくとも基紙の表層の表面に、抄紙機のドライヤー後の塗布工程で、樹脂を塗工ないしは塗布して塗工層を設け、その後、塗工層をドライヤーにプレスさせながら、圧着乾燥させることにより塗工層がスエード調の外観及び手触り感を呈するようになる。これにより、本多層抄き包装紙にスエード調の外観及び手触り感を付与することができ、美粧性に優れるようになる。
【００３５】
本多層抄き包装紙に用いられる水分散系の樹脂としては、ウレタン系、アクリル系、ポリエステル系、ラテックス系、ビニルアルコール系、アルキル系、スチレンーブタジエン系等の一般に公知の水分散系の樹脂を使用することができるが、ウレタン系樹脂を用いることが特に好ましい。
【００３６】
このような水分散系の樹脂の塗工量は重量固形分で０．９〜１２．０ｇ／ｍ２（ｄｒｙ）、好ましくは２．０〜８．０ｇ／ｍ２（ｄｒｙ）である。塗工量が０．９ｇ／ｍ２（ｄｒｙ）未満の場合は、本願の所望とするスエード調の外観及び手触り感を得ることが難しいと共に、滑り角度を本願の所望とする１９度以上とすることが難しい。また、罫線割れを防止するための十分な膜厚を得ることが困難になる。逆に、塗工量が１２．０ｇ／ｍ２（ｄｒｙ）を超えると、樹脂を塗工した後の乾燥工程で、紙が十分に乾燥しないという問題が発生してしまう。
【００３７】
また、水分散系の樹脂に含有される樹脂粒子は、平均粒子径が４〜２０μｍ、好ましくは８〜２０μｍのものが用いられる。これにより、本多層抄き包装紙のＪＩＳ−Ｐ８１４７（１９９４）の「紙及び板紙の摩擦係数試験方法の傾斜方法」に準拠して測定した滑り角度（以下、単に「滑り角度」と言う。）を１９度以上とすることができる。なお、平均粒子径が４μｍ未満の樹脂粒子であると、粒子の大きさが小さく、塗工面のザラツキ感が出にくくなるため、本発明の所望とするスエード調の外観及び手触り感を得にくくなる。逆に、平均粒子径が２０μｍを超える樹脂粒子であると、しっとりとした滑らかなスエード調の風合いを維持でき難くなる。
【００３８】
また、水分散系の樹脂に含有される樹脂粒子の種類として、シリコン樹脂、ポリエチレン樹脂、ウレタン樹脂等が挙げられるが、特に、耐熱、弾力性の点に加え、塗布した際の手触り感としてスエード調の風合い及び外観を提供するには、ウレタン樹脂が好ましい。さらには、水分散系の樹脂の中でもウレタン樹脂との組み合わせがよく、これにより本発明のスエード調の外観を有する多層抄き包装紙を提供することができる。
【００３９】
上述した水分散系の樹脂の塗工方法としては、抄紙機にオンマシンで設置している塗工設備による塗工、あるいはオフマシンで設置している塗工設備による塗工のどちらでも良いが、コスト面と生産効率を考えるとオンマシンで塗工することが好ましい。なお、このような塗工装置としては、例えばカレンダー、ブレードコータ、エアーナイフコータ、ロールコータ、リバースロールコータ、バーコータ、カーテンコータ、スロットダイコータ、グラビアコータ、チャンプレックスコータ、ブラシコータ、スライドビードコータ、ツーロールあるいはメータリングブレード式のサイズプレスコータ、ビルブレードコータ、ショートドウェルコータ、ゲートロールコータ等の一般に公知の塗工装置を用いることができる。
【００４０】
また、本多層抄き包装紙の滑り角度は１９度以上が望ましい。本多層抄き包装紙の滑り角度が１９度未満であると、本多層抄き包装紙が例えばショッピングバッグ、角底袋、包装用紙などに加工された場合、加工後の製品を輸送する際、あるいは中に商品を入れて輸送する際に荷崩れが発生するおそれがある。しかしながら、多層抄き包装紙の滑り角度が高くなりすぎると、多層抄き包装紙を加工する際、製袋加工機、または封筒加工機などの加工設備においてシート詰まりが発生する原因になると共に、多層抄き包装紙が加工されたショッピングバッグ、角底袋、包装用紙の荷崩れを防止する目的の観点からは過剰品質となるため、実用的には滑り角度が１９〜５５度の範囲が好ましい。
【００４１】
また、上記のようにして形成された本多層抄き包装紙は、ＪＩＳ−Ｂ０６０１（１９９４）の表面粗さ試験に準拠して測定した高低値（Ｒｙ）（以下、単に「粗度」と言う。）が２１μｍ以下であり、実用的には２０μｍ以下が好ましい。なお、粗度が２１μｍを超える場合、本多層抄き包装紙にグラビア印刷を施す際、特に網点部にインクのにじみが発生したり、再現性が劣ったりしてグラビア印刷適性が低下してしまう。
【００４２】
また、本多層抄き包装紙はＪＡＰＡＮ  ＴＡＰＰＩ  Ｎｏ．１のワックスによる表面強さ試験方法に準拠して測定した表面強度（以下、「表面強度」と言う。）が１４Ａ以上である。表面強度が１４Ａ未満の場合、例えば本多層抄き包装紙を使用して製袋されたのち、製品と製品が擦れた際に、表面が毛羽立ち、スエード調の外観を損なう問題が発生する。しかし、表面強度が２３Ａを超えると、柔軟性が損なわれ、表面が硬く感じられ、スエード調の手触り感が無くなる問題が発生する場合があるため、実用的には１４〜２３Ａが好ましい。
【００４３】
さらにまた、本多層抄き包装紙はＪＩＳ−Ｐ８１１８（１９９８）の厚さ及び密度の試験方法による密度が０．３５〜０．９３ｇ／ｃｍ３である。密度が０．３５ｇ／ｃｍ３未満の場合、本多層抄き包装紙は、本目的の包装用紙としての強度を確保できなくなる。一方、密度が０．９３ｇ／ｃｍ３を越える場合、紙の腰が弱くなりすぎるため、剛性が無くなり、折り加工適性が悪くなる傾向にある。
【００４４】
さらにまた、本多層抄き包装紙は、折れに対する強さを測定した罫線割れが、発生しない。罫線割れが発生すると、本多層抄き包装紙をショッピングバッグ、角底袋、包装用紙として使用するには、必要な強度が確保されないことはもちろんのこと、美粧性に優れたスエード調の外観が損なわれてしまう。
【００４５】
上述したように形成された本多層抄き包装紙は、優れたスエード調の外観及び手触り感を有し、美粧性に優れ、また防滑性にも優れるので、本多層抄き包装紙を用いて形成されたショッピングバッグ、包装用紙等に高級な印象を与えることができる。
【００４６】
以上、本発明に係る多層抄き包装紙を、その紙層が２層から成る場合について説明したが、中層を1層、または２層以上の複数層とし、３層以上の紙層から構成しても良い。また、樹脂を本多層抄き包装紙の表面に塗工する場合について説明したが、裏面、あるいは表裏面に塗工されていても良い。
【実施例】
【００４７】
本多層抄き包装紙の効果を確認するため、以下のような各種の試料を作製し、これらの各試料に対する品質を評価する試験を行った。なお、本実施例において、配合、濃度等を示す数値は、固形分又は有効成分の質量基準の数値である。また、本実施例で示すパルプ・薬品等は一例にすぎないので、本発明はこれらの実施例によって制限を受けるものではなく、適宜選択可能であることはいうまでもない。
【００４８】
本発明に係る３９種類の多層抄き包装紙（これを「実施例１」ないし「実施例３９」とする）と、これらの実施例１ないし実施例３９と比較検討するために、２種類の板紙（これを「比較例１」ないし「比較例２」とする）を、表１に示すような構成で作製した。
【００４９】
【表１】
2010031421.tif 000003
〔実施例１〕
（基紙の作成）
＜表層＞
広葉樹晒クラフトパルプ（ＬＢＫＰ）を１００質量％用い、ダブルディスクリファイナーでフリーネス（ＣＳＦ）が３００ｍｌとなるように原料パルプを調整し、表層用の原料パルプスラリーを作製した。この表層用の原料パルプスラリーに、着色剤、定着剤、サイズ剤、紙力増強剤を添加した。なお、着色剤としてアニオン性直接染料及び顔料を用いた。また、定着剤として硫酸バンドを用い、３．０質量％添加した。さらにサイズ剤として酸性ロジンサイズ剤を用い、０．７５質量％添加し、さらに紙力増強剤を０．４質量％添加した。
＜中層＞
コート断裁落ち古紙パルプを１００質量％用い、ダブルディスクリファイナーでフリーネス（ＣＳＦ）が３５０ｍｌとなるように原料パルプを調整し、中層用の原料パルプスラリーを作製した。この中層用の原料パルプスラリーに、定着剤、サイズ剤、紙力増強剤を添加した。定着剤として硫酸バンドを用い、０．４質量％添加した。また、サイズ剤として酸性ロジンサイズ剤を用い、０．７５質量％添加し、さらに紙力増強剤を０．４質量％添加した。
＜裏層＞
地券古紙パルプ１００質量％用い、ダブルディスクリファイナーでフリーネス（ＣＳＦ）が４００ｍｌとなるように原料パルプを調整し、裏層用の原料パルプスラリーを作製した。この裏層用の原料パルプスラリーに、定着剤及びサイズ剤を添加した。なお、定着剤として硫酸バンドを用い、０．４質量％添加した。また、サイズ剤として酸性ロジンサイズ剤を用い、０．７５質量％添加し、さらに紙力増強剤を０．４質量％添加した。
【００５０】
これらの表層、中層、及び裏層の各層の原料パルプスラリーを用い、円網５層抄紙機にて表層、３層の中層、及び裏層の原料パルプスラリーを抄き合わせ、坪量が１７０ｇ／ｍ２の５層構造の基紙から成る着色層を有する多層抄き包装紙（板紙）を抄紙した。
（樹脂の調整）
（実施例１）まず、樹脂粒子を含有する水分散系の樹脂として、大日精化工業株式会社製のダイプラコートＳＣＷ−６７３４クリヤーを使用した。この樹脂をプレドライヤー後の塗布パートで、塗工量が固形分で０．８ｇ／ｍ２（ｄｒｙ）となるように、着色層である基紙の表層の表面に塗布して塗工層を形成し、鏡面仕上げしたドライヤーで圧着乾燥し、基紙の表層の表面にスエード調層を形成して、実施例１の多層抄き包装紙を得た。
【００５１】
（実施例２〜９）基紙の表面に塗工する樹脂の塗工量を表１に示すように変更したこと以外は、実施例１と同様にして得た多層抄き包装紙である。
【００５２】
（実施例１０〜１５）基紙の表面に塗工する樹脂に含有する樹脂粒子の平均粒子径を表１に示すように変更したこと以外は、実施例７と同様にして得た多層抄き包装紙である。
【００５３】
（実施例１６〜２３）基紙の樹脂を塗工する表層のコッブサイズ度を表１に示すように変更したこと以外は、実施例７と同様にして得た多層抄き包装紙である。
【００５４】
（実施例２４〜３０）基紙の密度を表１に示すように変更したこと以外は、実施例７と同様にして得た多層抄き包装紙である。
【００５５】
（実施例３１〜３５）水分散系樹脂の種類及び／又は樹脂粒子の種類を表１に示すように変更したこと以外は、実施例７と同様にして得た多層抄き包装紙である。
【００５６】
（実施例３６〜３７）基紙の紙層を表１に示すように変更したこと以外は、実施例７と同様にして得た多層抄き包装紙である。
【００５７】
（実施例３８〜３９）基紙の表層のフリーネスを表１に示すように変更したこと以外は、実施例７と同様にして得た多層抄き包装紙である。
【００５８】
（比較例１）基紙に何も塗工しなかったこと以外は、実施例７と同様にして得た多層抄き包装紙である。
【００５９】
（比較例２）基紙の表面に塗工する樹脂を、樹脂粒子を含有しない樹脂に変更したこと以外は、実施例７と同様にして得た多層抄き包装紙である。
【００６０】
なお、表１中の「表コッブサイズ度（ｇ／ｍ２）」とは、樹脂を塗工する前の基紙（塗工前原紙）表層の吸水度を、ＪＩＳ−Ｐ８１４０（１９９８）に基づいて測定した値である。
【００６１】
また、表１中の「塗工前密度（ｇ／ｃｍ３）」とは、樹脂が塗工される前の基紙の密度であり、ＪＩＳ−Ｐ８１１８（１９９８）の厚さ及び密度の試験方法に準拠して測定した値である。
【００６２】
これら全実施例及び比較例についての品質評価、すなわち本多層抄き包装紙（全層）の滑り角度、表面強度、粗度等について評価試験を行った。その結果は表２に示すとおりであった。なお、この品質評価はＪＩＳ−Ｐ８１１１に準拠して温度２３±２℃、湿度５０±２％の環境条件で行った。また、得られた本多層抄き包装紙の触感、塗工性について評価し、上記評価試験結果と併せて総合評価を行った。
【００６３】
表２中の「滑り角度（度）」とは、各試料に係る多層抄き包装紙の滑りやすさをＪＩＳ−Ｐ８１４７（１９９４）の紙及び板紙の摩擦係数試験方法の傾斜方法に準拠して測定した値である。
【００６４】
また、「表面強度（Ａ）」とは、各試料に係る多層抄き包装紙の表面の強さをＪＡＰＡＮ  ＴＡＰＰＩ  Ｎｏ．１のワックスによる表面強さ試験方法に準拠して、塗工後の塗工面を測定した値である。
【００６５】
「粗度（μｍ）」とは、各試料に係る本多層抄き包装紙の表面の粗さをＪＩＳ−Ｂ０６０１（１９９４）の表面粗さ試験に準拠して、塗工後の塗工面を測定した値である。（最大山高さＲｐと最大谷深さＲｍとの差の最大高さＲｙ値を粗度とした。）
「塗工後密度（ｇ／ｃｍ３）」とは、樹脂を基紙の表層の表面に塗工した後の、各試料に係る多層抄き包装紙の密度をＪＩＳ−Ｐ８１１８（１９９８）の厚さ及び密度の試験方法に準拠して測定した値である。
【００６６】
また、「触感」とは、得られた各試料である多層抄き包装紙の外観及び手触り感がスエード調になっているか否かを、に評価したものである。なお、評価基準は下記の通りとした。
◎：特に優れたスエード調である。
○：優れたスエード調である。
△：スエード調である。
×：スエード調でない。
【００６７】
また、「塗工性」とは、基紙の少なくとも表層の表面に樹脂を塗工する際にムラなく、均一に塗工できるかを目視で評価したものであり、その評価基準は下記の通りとした。
○：ムラなく、均一に塗工できる。
△：若干ムラがあるが、実用的には問題ない。
×：ムラがあり、均一に塗工できない。
【００６８】
さらにまた、「罫線割れ」とは、基紙の折れに対する強さを評価したものであり、評価方法としては、図１（ａ）に示すように、各試料を紙の巾２００ｍｍ流れ２５０ｍｍに切り取り、乾燥温度１００℃に設定した熱風乾燥機の中に３０秒間入れた後取り出し、図１（ｂ）に示すように、紙を折り曲げずに紙の表面が表になるようにして巾２００ｍｍの端辺同士を重ね合わせ抑えたまま、図１（ｃ）に示すように、湾曲になった部分の端に直径３２ｍｍの鉄製パイプを置き、このパイプを矢印方向に１回だけ転動して、図１（ｄ）に示すように、折り曲げ部を一気に折り曲げる。評価方法は、この折り曲げ部を正面から見た時の紙の表層、あるいは表層と中層が剥離している度合いを見て評価する。
【００６９】
◎：３ｍｍ未満の割れが１〜２個ある。
【００７０】
○：３ｍｍ以上５ｍｍ未満の割れが１〜２個ある。
【００７１】
△：５ｍｍ未満の割れが３〜４個ある。
【００７２】
×：５ｍｍ以上の割れが多数ある。
【００７３】
さらにまた、「総合評価」とは、樹脂を塗工した後の基紙の触感、美粧性、塗工性、防滑性、罫線割れ等の製袋原紙、包装用紙としての品質、製造コスト（すなわち本発明に係る多層抄き包装紙の製造に要する設備、時間、人権費等のコスト）及び加工適性を総合的に判断し、総合評価として評価した。
◎：スエード調の外観及び手触り感に優れ、品質及び加工適性にも優れている。
○：スエード調の外観及び手触り感に優れ、品質及び加工適性がある。
△：スエード調の外観及び手触り感を有するが、品質及び加工適性の点でやや劣る。
×：スエード調の外観及び手触り感を有さず、また品質及び加工適性の観点からも劣る。
【００７４】
【表２】
2010031421.tif 000004
表２から分かるように、本発明に係るスエード調の外観を有する多層抄き包装紙、すなわち実施例１〜３９に係る多層抄き包装紙、特に実施例７、８、１２〜１４、１８〜２０、２７、２８、３６、３７、３９に係る多層抄き包装紙は、総合評価、すなわち樹脂を塗工した後の基紙の触感、美粧性、塗工性、防滑性、罫線割れ等の製袋原紙、包装用紙としての品質、製造コスト及び加工適性を総合的に判断した評価が優れており、特に製袋用に好適なスエード調の外観を有する多層抄き包装紙を低コストで製造できることが首肯される。
【図面の簡単な説明】
【００７５】
【図１】試料の罫線割れを評価する方法の説明図である。
【図１】
2010031421.tif 000005